(57)【特許請求の範囲】
【請求項１】
アルキル基の炭素数が１２以上の（メタ）アクリル酸アルキルエステル系モノマー（ａ１）を６０重量％以上含有する重合成分を重合してなるアクリル系樹脂（Ａ）、および架橋剤（Ｂ）を含有してなる粘着剤組成物であり、架橋剤（Ｂ）が脂環構造およびイソシアヌレート骨格を含有する架橋剤であることを特徴とする粘着剤組成物。
【請求項２】
重合成分が水酸基含有モノマーを含有してなることを特徴とする請求項１記載の粘着剤組成物。
【請求項３】
重合成分がアミノ基含有モノマーを含有してなることを特徴とする請求項１または２記載の粘着剤組成物。
【請求項４】
架橋剤（Ｂ）が、イソホロンジイソシアネートのイソシアヌレート体であることを特徴とする請求項１〜３いずれか記載の粘着剤組成物。
【請求項５】
架橋剤（Ｂ）の含有量が、アクリル系樹脂（Ａ）１００重量部に対して０．００１〜２０重量部であることを特徴とする請求項１〜４いずれか記載の粘着剤組成物。
【請求項６】
酸価が５ｍｇＫＯＨ／ｇ以下であることを特徴とする請求項１〜５いずれか記載の粘着剤組成物。
【請求項７】
請求項１〜６いずれか記載の粘着剤組成物が、硬化されてなることを特徴とする粘着剤。
【請求項８】
請求項７記載の粘着剤からなる粘着剤層を含有してなることを特徴とする粘着シート。
【発明の詳細な説明】
【技術分野】
【０００１】
本発明は、粘着剤組成物、粘着剤及び粘着シートに関し、更に詳しくは、水蒸気バリア性と粘着剤層の透明性とにバランスよく優れた粘着剤を形成する粘着剤組成物、それを用いてなる粘着剤、粘着シートに関するものである。
【背景技術】
【０００２】
近年、様々な分野で、液晶ディスプレイ（ＬＣＤ）などの表示装置や、タッチパネルなどの前記表示装置と組み合わせて用いられる入力装置が広く用いられるようになってきた。また、有機デバイスで用いられる有機ＥＬは、陽極と陰極との間に有機電荷輸送層や有機発光層を積層させた有機層を設けたものであり、低電圧直流駆動による高輝度発光が可能な発光素子として注目されており、有機デバイスは、プラスチックフィルムを基板として用いることで、薄型化、軽量化、フレキシブル化等を実現するディスプレイとして期待されている。
【０００３】
これらの表示装置や入力装置の製造等においては、光学部材を貼り合わせる用途に透明な粘着シートが使用されており、例えば、タッチパネルと各種表示装置や光学部材（保護板等）の貼り合わせには、透明な粘着シートが使用されている。また、有機ＥＬ素子内に酸素や水蒸気等が侵入してしまうと電極の酸化や有機物の変性を起こしてしまうため、これらを防止するために、有機ＥＬ素子を封止するための粘着シートが用いられている。
【０００４】
上記のような目的で使用される粘着シートには透明性や、粘着シートとしての粘着特性に加え、ガスバリア性、特に水蒸気バリア性の要求が高まっている。
【０００５】
このようなガスバリア性を改善する粘着剤として、例えば、重量平均分子量５０万のホモポリマーのカップ法で測定した４０℃９０％ＲＨにおける水蒸気透過率が５００ｇ／ｍ2・ｄａｙ以下である（メタ）アクリル酸アルキルエステルを５０重量％、水酸基を有するモノマー、窒素含有モノマーを含むモノマーを共重合させて得られる酸性基を実質的に有しない重量平均分子量が５万以上４０万未満であるアクリル系ポリマーと架橋剤を含有する粘着剤組成物が提案されている（例えば、特許文献１参照。）。
【先行技術文献】
【特許文献】
【０００６】
【特許文献１】特開２０１３−４７２９６号公報
【発明の概要】
【発明が解決しようとする課題】
【０００７】
しかしながら、上記特許文献１に開示技術は、透湿度の低いモノマーを使用しているが、アクリル系樹脂としては、その他のモノマーとしてアクリル酸メチル、アクリル酸エチル、アクリル酸ブチル等のアルキル基の炭素数が少ないモノマーや極性モノマーを多く共重合しているため、樹脂の透湿度は高いものになってしまい、技術の高度化に伴って要求されるバリア性を満足させるものではなく、まだまだ改良の余地が残るものであった。
【０００８】
また、アクリル系粘着剤の構成成分として透湿度の低いアクリル系樹脂を使用した場合においても、従来のアクリル系粘着剤で一般的に用いられるイソシアネート系架橋剤で粘着剤組成物を硬化させる場合には、樹脂と架橋剤の相溶性が悪いため、粘着剤層の透明性が著しく低下し、光学特性が悪化するという問題があった。
【０００９】
そこで、本発明ではこのような背景下において、粘着力に優れるうえ、ガスバリア性、とりわけ水蒸気バリア性と、粘着剤層の透明性にバランスよく優れた粘着剤を形成する粘着剤組成物、更には粘着剤及び粘着シートを提供することを目的とするものである。
【課題を解決するための手段】
【００１０】
しかるに、本発明者はかかる事情に鑑み鋭意研究を重ねた結果、鎖長の長いアルキル基を有する（メタ）アクリル酸アルキルエステル系モノマーを重合して得られるアクリル系樹脂に対して、疎水性の高い特定構造の架橋剤を使用することにより、水蒸気バリア性と粘着剤層の透明性に非常にバランスよく優れた粘着剤が得られることを見出し、本発明を完成した。
【００１１】
即ち、本発明の要旨は、アルキル基の炭素数が１２以上の（メタ）アクリル酸アルキルエステル系モノマー（ａ１）を６０重量％以上含有する重合成分を重合してなるアクリル系樹脂（Ａ）、および架橋剤（Ｂ）を含有してなる粘着剤組成物であり、架橋剤（Ｂ）が脂環構造およびイソシアヌレート骨格を含有する架橋剤であることを特徴とする粘着剤組成物に関するものである。
【００１２】
また、本発明では、前記粘着剤組成物が硬化されてなる粘着剤、およびそれを用いてなる粘着シートも提供するものである。
【００１３】
なお、上記脂環構造およびイソシアヌレート骨格を含有する架橋剤は、一般的にペレット状のものであるため、使用時にあらかじめ溶解させて使用する必要があり、操作が煩雑となりアクリル系粘着剤の架橋剤としては通常用いないものであったが、本発明においては、あえてかかる特定構造の架橋剤を用いることにより、驚くべきことに、粘着力に優れるうえ、ガスバリア性と透明性にバランスよく優れた効果を有することを見出したのである。
【発明の効果】
【００１４】
本発明の粘着剤組成物は、ガスバリア性と粘着剤層の透明性にバランスよく優れた粘着剤を形成することができるものであり、これを用いてなる粘着剤、更に粘着シートは、ディスプレイ用途、タッチパネル用途等に好適に用いられるものである。
【発明を実施するための形態】
【００１５】
以下に、本発明を詳細に説明する。
なお、本発明において、（メタ）アクリルとはアクリルあるいはメタクリルを、（メタ）アクリロイルとはアクリロイルあるいはメタクリロイルを、（メタ）アクリレートとはアクリレートあるいはメタクリレートをそれぞれ意味するものである。また、アクリル系樹脂とは少なくとも１種の（メタ）アクリレート系モノマーを含む重合成分を重合して得られる樹脂である。
【００１６】
まず、本発明の粘着剤組成物が必須成分として含有するアクリル系樹脂（Ａ）について説明する。
アクリル系樹脂（Ａ）は、アルキル基の炭素数が１２以上の（メタ）アクリル酸アルキルエステル（ａ１）を含有する重合成分を重合して得られるものであり、好ましくは更に官能基含有エチレン性不飽和モノマー（ａ２）を重合成分として含有するものであり、更には必要に応じて、その他の共重合可能なエチレン性不飽和モノマー（ａ３）を重合成分として含んでもよいものである。
【００１７】
本発明で用いる（メタ）アクリル酸アルキルエステル系モノマー（ａ１）としては、アルキル基の炭素数が１２以上というように鎖長の長いものであることが必要であり、好ましくは１５〜３５、特に好ましくは１６〜２５、更に好ましくは１７〜２０である。
アルキル基の炭素数が少なすぎると透湿度が高くなり、本発明の効果を発揮しない。なお、かかる炭素数の上限は特に制限されないが、あまりにも多すぎると重合時の反応性が低下する傾向がある。
【００１８】
かかる（メタ）アクリル酸アルキルエステル系モノマー（ａ１）の具体例としては、例えば、ラウリル(メタ)アクリレート、トリデシル（メタ）アクリレート、イソトリデシル（メタ）アクリレート、イソミリスチル（メタ）アクリレート、ペンタデシル（メタ）アクリレート、イソペンタデシル（メタ）アクリレート、ヘキサデシル（メタ）アクリレート、イソヘキサデシル（メタ）アクリレート、ヘプタデシル（メタ）アクリレート、イソヘプタデシル（メタ）アクリレート、ステアリル（メタ）アクリレート、イソステアリル（メタ）アクリレート、イソテトラコシル（メタ）アクリレート、２−ドデシル−ヘキサデカニル（メタ）アクリレート、２−テトラデシル−オクタデカニル（メタ）アクリレート等の脂肪族（メタ）アクリル酸アルキルエステル系モノマーが挙げられる。
これら（メタ）アクリル酸アルキルエステル系モノマー（ａ１）は、単独で用いてもよいし２種以上を併用してもよい。
【００１９】
これらの中でも、水蒸気バリア性の点でヘキサデシル（メタ）アクリレート、イソヘキサデシル（メタ）アクリレート、ヘプタデシル（メタ）アクリレート、イソヘプタデシル（メタ）アクリレート、ステアリル（メタ）アクリレート、イソステアリル（メタ）アクリレートが好ましく、特には重合性及び水蒸気バリア性の点でステアリル（メタ）アクリレート、イソステアリル（メタ）アクリレートが好ましい。
【００２０】
本発明において、アルキル基の炭素数が１２以上の（メタ）アクリル酸アルキルエステル系モノマー（ａ１）の含有量は、重合成分全体に対して、６０重量％以上であることが必要であり、６０〜９９．５重量％であることが好ましく、特には７０〜９９．５重量％、更には８０〜９９．５重量％、殊には８５〜９９重量％であることが好ましい。
かかる含有量が少なすぎると透湿度が高くなり、多すぎるとアクリル系樹脂のガラス転移温度が高くなり、密着性が低下する傾向がある。
【００２１】
本発明で用いる官能基含有エチレン性不飽和モノマー（ａ２）としては、例えば、水酸基含有モノマー、カルボキシル基含有モノマー、アミノ基含有モノマー、アセトアセチル基含有モノマー、イソシアネート基含有モノマー、グリシジル基含有モノマー等が挙げられ、これらの中でも、効率的に架橋反応ができる点で水酸基含有モノマーが好ましく用いられ、更に架橋促進作用を付与する点でアミノ基含有モノマーを併用することが好ましい。
【００２２】
水酸基含有モノマーとしては、例えば、２−ヒドロキシエチル（メタ）アクリレート、４−ヒドロキシブチル（メタ）アクリレート、５−ヒドロキシペンチル（メタ）アクリレート、６−ヒドロキシヘキシル（メタ）アクリレート、８−ヒドロキシオクチル（メタ）アクリレート等のアクリル酸ヒドロキシアルキルエステル、カプロラクトン変性２−ヒドロキシエチル（メタ）アクリレート等のカプロラクトン変性モノマー、ジエチレングリコール（メタ）アクリレート、ポリエチレングリコール（メタ）アクリレート等のオキシアルキレン変性モノマー、その他、２−アクリロイロキシエチル２−ヒドロキシエチルフタル酸、Ｎ−メチロール（メタ）アクリルアミド、Ｎ−ヒドロキシエチルアクリルアミド等の１級水酸基含有モノマー；２−ヒドロキシプロピル（メタ）アクリレート、２−ヒドロキシブチル（メタ）アクリレート、３−クロロ２−ヒドロキシプロピル（メタ）アクリレート等の２級水酸基含有モノマー；２，２−ジメチル２−ヒドロキシエチル（メタ）アクリレート等の３級水酸基含有モノマーを挙げることができる。中でも、２−ヒドロキシエチル（メタ）アクリレート、４−ヒドロキシブチル（メタ）アクリレート等が好ましい。
【００２３】
カルボキシル基含有モノマーとしては、例えば、（メタ）アクリル酸、アクリル酸ダイマー、クロトン酸、マレイン酸、無水マレイン酸、フマル酸、シトラコン酸、グルタコン酸、イタコン酸、アクリルアミドＮ−グリコール酸、ケイ皮酸等が挙げられる。中でも（メタ）アクリル酸が好ましく用いられる。
【００２４】
アミノ基含有モノマーとしては、例えば、ｔ−ブチルアミノエチル（メタ）アクリレート、エチルアミノエチル（メタ）アクリレート、ジメチルアミノエチル（メタ）アクリレート、ジエチルアミノエチル（メタ）アクリレート、ジメチルアミノエチルアクリルアミド、ジメチルアクリルアミド等が挙げられる。これらの中でも、他のモノマーとの共重合性及び架橋促進効果に優れ、更には原材料としての入手しやすさの点で、ジメチルアミノエチル（メタ）アクリレート、ジメチルアミノプロピルアクリルアミド、ジメチルアクリルアミド、ジエチルアミノエチル（メタ）アクリレートが好ましい。
【００２５】
アセトアセチル基含有モノマーとしては、例えば、２−（アセトアセトキシ）エチル（メタ）アクリレート、アリルアセトアセテート等が挙げられる。
【００２６】
イソシアネート基含有モノマーとしては、例えば、２−アクリロイルオキシエチルイソシアネート、２−メタクリロイルオキシエチルイソシアネートやそれらのアルキレンオキサイド付加物等が挙げられる。
【００２７】
グリシジル基含有モノマーとしては、例えば、（メタ）アクリル酸グリシジル、（メタ）アクリル酸アリルグリシジル等が挙げられる。
これら官能基含有エチレン性不飽和モノマー（ａ２）は、単独で用いてもよいし２種以上を併用してもよい。
【００２８】
官能基含有エチレン性不飽和モノマー（ａ２）の含有量は、重合成分全体に対して、０．０１〜１０重量％であることが好ましく、特には０．０５〜７．５重量％、更には０．０５〜５重量％、殊には０．１〜４重量％であることが好ましい。
かかる含有量が少なすぎると架橋剤との反応性が低下したり、架橋密度が低下し凝集力が低下する傾向があり、多すぎると透湿度が高くなり水蒸気バリア性が低下する傾向がある。
【００２９】
本発明においては、重合成分として、必要に応じて更に、その他の共重合可能なエチレン性不飽和モノマー（ａ３）を含有してもよい。
【００３０】
かかるエチレン性不飽和モノマー（ａ３）としては、例えば、
イソボルニル（メタ）アクリレート、シクロヘキシル（メタ）アクリレート、ジシクロペンタニル（メタ）アクリレート、ジシクロペンテニル（メタ）アクリレート、ジシクロペンテニルオキシエチル（メタ）アクリレート、ジシクロペンタニルオキシエチル（メタ）アクリレート、２−アダマンチル（メタ）アクリレート等の脂環式（メタ）アクリル酸アルキルエステル系モノマー；
ベンジル（メタ）アクリレート、フェノキシエチル（メタ）アクリレート、ノニルフェノキシポリエチレングリコールアクリレート、ナフタレン（メタ）アクリレート、アントラセン（メタ）アクリレート等の芳香族（メタ）アクリル酸エステル；テトラメチルピペリジル（メタ）アクリレート、ペンタメチルピペリジル（メタ）アクリレート等のピペリジル環含有（メタ）アクリル酸エステル；
２，２，２−トリフルオロエチル（メタ）アクリレート等のフッ素含有（メタ）アクリル酸エステル；
２−メトキシエチル（メタ）アクリレート、３−メトキシエチル（メタ）アクリレート、メトキシジエチレングリコール（メタ）アクリレート、Ｎ−ビニルカプロラクタム、（メタ）アクリロイルモルフォリン、（メタ）アクリルアミド、ダイアセトンアクリルアミド、Ｎ−（メタ）アクリルアミドメチルトリメチルアンモニウムクロライド、アリルトリメチルアンモニウムクロライド、ジメチルアリルビニルケトン、Ｎ−ビニルピロリドン、プロピオン酸ビニル、ステアリン酸ビニル、塩化ビニル、塩化ビニリデン、酢酸ビニル、スチレン等が挙げられる。
【００３１】
また、高分子量化を目的とする場合、エチレングリコールジ(メタ)アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジビニルベンゼン等の多官能性モノマー等を併用することもできる。
【００３２】
その他の共重合可能なエチレン性不飽和モノマー（ａ３）の含有量は、重合成分全体に対して、０．１〜４０重量％であることが好ましく、特には０．１〜２０重量％、更には０．１〜１０重量％、殊には０．１〜５重量％であることが好ましい。かかる含有量が多すぎると水蒸気バリア性が低下する傾向がある。
【００３３】
なお、本発明においては、本発明の目的を損なわない範囲内で、アルキル基の炭素数が１２未満の（メタ）アクリル酸アルキルエステルを重合成分として含有してもよい。
【００３４】
本発明で用いられるアクリル系樹脂（Ａ）は、上記重合成分を所定の割合で配合し、有機溶媒中でラジカル重合させる如き、当業者周知の方法によって製造される。
【００３５】
かかる重合に用いられる有機溶媒としては、例えば、トルエン、キシレン等の芳香族炭化水素類、酢酸エチル、酢酸ブチル等のエステル類、ｎ−プロピルアルコール、ｉｓｏ−プロピルアルコール等の脂肪族アルコール類、アセトン、メチルエチルケトン、メチルイソブチルケトン、シクロヘキサノン等のケトン類等が挙げられる。
【００３６】
また、かかるラジカル重合に用いられる重合開始剤としては、例えば、通常のラジカル重合開始剤である２，２'−アゾビスイソブチロニトリル、２，２'−アゾビス−２−メチルブチロニトリル、４，４'−アゾビス（４−シアノ吉草酸）、２，２'−アゾビス（メチルプロピオン酸）等のアゾ系開始剤、ベンゾイルパーオキサイド、ラウロリルパーオキサイド、ジ−ｔ−ブチルパーオキサイド、クメンハイドロパーオキサイド等の有機過酸化物等が挙げられ、使用するモノマーに合わせて適宜選択して用いることができる。これらの溶剤は、単独でもしくは２種以上併せて用いられる。
【００３７】
本発明において、アクリル系樹脂（Ａ）の重量平均分子量は、通常、５万〜３００万が好ましく、より好ましくは６万〜２５０万、更に好ましくは１０万〜２００万、特に好ましくは１０万〜１５０万である。重量平均分子量が小さすぎると凝集力が低下する傾向があり、重量平均分子量が大きすぎると溶液粘度が高くなりすぎる傾向がある。
【００３８】
アクリル系樹脂（Ａ）の分散度（重量平均分子量／数平均分子量）は、３０以下であることが好ましく、特には１５以下が好ましく、更には８以下が好ましい。かかる分散度が高すぎると凝集力が低下する傾向にある。なお、分散度の下限は通常２である。
【００３９】
なお、上記の重量平均分子量は、標準ポリスチレン分子量換算による重量平均分子量であり、高速液体クロマトグラフィー（日本Ｗａｔｅｒｓ社製、「Ｗａｔｅｒｓ  ２６９５（本体）」と「Ｗａｔｅｒｓ  ２４１４（検出器）」）に、カラム：Ｓｈｏｄｅｘ  ＧＰＣ  ＫＦ−８０６Ｌ（排除限界分子量：２×１０7、分離範囲：１００〜２×１０7、理論段数：１０，０００段／本、充填剤材質：スチレン−ジビニルベンゼン共重合体、充填剤粒径：１０μｍ）の３本直列を用いることにより測定されるものであり、数平均分子量も同様の方法で測定することができる。また分散度は重量平均分子量と数平均分子量より求められる。
【００４０】
アクリル系樹脂（Ａ）のガラス転移温度（Ｔｇ）は、−１００〜０℃であることが好ましく、特に好ましくは−８０〜−５℃、特に好ましくは−７０〜−１０℃である。かかるガラス転移温度が低すぎると耐熱性が低下する傾向があり、高すぎると密着性が低下する傾向がある。
【００４１】
上記ガラス転移温度は、以下のＦｏｘの式より算出されるものである。
１／Ｔｇ＝ｗ１／Ｔｇ１＋ｗ２／Ｔｇ２＋・・・・・・・・・・・・Ｗｋ／Ｔｇｋ
但し、Ｔｇは共重合体のガラス転移温度であり、Ｔｇ１，Ｔｇ２，・・・・・・・・Ｔｇｋは各単量体成分の単独共重合体のＴｇであり、ｗ１，ｗ２，・・・・・・・・・・ｗｋは各単量体成分のモル分率を表し、ｗ１＋ｗ２＋・・・・・・・・・ｗｋ＝１である。
【００４２】
かくして本発明で用いられるアクリル系樹脂（Ａ）が得られる。
【００４３】
次に、本発明で用いられる架橋剤（Ｂ）について説明する。
かかる架橋剤（Ｂ）は、脂環構造およびイソシアヌレート骨格を含有するものであればよい。なお、以下、脂環構造およびイソシアヌレート骨格を含有する架橋剤を「架橋剤（Ｂ）」と記載することがある。
【００４４】
上記脂環構造としては、例えば、シクロプロパン環、シクロブタン環、シクロペンタン環、シクロヘキサン環、シクロヘプタン環、シクロノナン環、シクロオクタン環、ビシクロヘキサン環、トリシクロヘキサン環、トリシクロペンタン環等が挙げられるが、これらの中でも脂環骨格の化学的安定性、更には原材料としての入手しやすさの点でシクロヘキサン環が好ましい。
また、架橋剤（Ｂ）の含有する脂環構造の含有数としては、好ましくは１〜１５個、特に好ましくは２〜１０個、更に好ましくは３〜７個である。かかる含有数が多すぎるとポリマー中の官能基との反応性が下がり、エージングに時間を要する傾向がある。
【００４５】
上記架橋剤（Ｂ）として具体的には、イソホロンジイソシアネートのイソシアヌレート体（デグサ社製；商品名「ＶＥＳＴＡＮＡＴＥ  Ｔ１８９０／１００」）、水添キシリレンジイソシアネートのイソシアヌレート体（三井化学社製；商品名「タケネートＤ−１２７Ｎ」等が挙げられ、これらの中でも、イソホロンジイソシアネートのイソシアヌレート体が、凝集力、ポリマー（Ａ）との相溶性が向上する傾向があり好ましく用いられる。
【００４６】
これらの架橋剤（Ｂ）は、単独で使用しても良いし、２種以上を併用してもよい。
【００４７】
上記架橋剤（Ｂ）の分子量としては、好ましくは１００〜５，０００、更に好ましくは２００〜３，０００、特に好ましくは４００〜１，５００である。かかる分子量が大きすぎると反応性が落ち、エージングに時間を要する傾向があり、小さすぎると反応性が上がりすぎ、取扱いが難しくなる傾向がある。
【００４８】
上記架橋剤（Ｂ）の含有量は、通常アクリル系樹脂（Ａ）１００重量部に対して、０．００１〜２０重量部であることが好ましく、特に好ましくは０．００５〜１０重量部、更に好ましくは０．０１〜５重量部である。
かかる架橋剤（Ｂ）の含有量が少なすぎると凝集力が低下する傾向があり、多すぎると粘着力が低下する傾向がある。
【００４９】
さらに、本発明の粘着剤組成物には、本発明の効果を損なわない範囲において、帯電防止剤、その他のアクリル系粘着剤、その他の粘着剤、ウレタン樹脂、ロジン、ロジンエステル、水添ロジンエステル、フェノール樹脂、芳香族変性テルペン樹脂、脂肪族系石油樹脂、脂環族系石油樹脂、スチレン系樹脂、キシレン系樹脂等の粘着付与剤、着色剤、充填剤、酸化防止剤、老化防止剤、紫外線吸収剤等の各種添加剤を配合することができる。また、上記添加剤の他にも、粘着剤組成物の構成成分の製造原料等に含まれる不純物等が少量含有されたものであってもよい。これら添加量は所望する物性が得られるように適宜設定すればよい。
【００５０】
なお、本発明の粘着剤組成物を、ＩＴＯフィルム、ＩＴＯガラス、Ｃｕメッシュ、Ａｇ等の透明電極膜に使用するためには、耐腐食性が必要性となるため、粘着剤組成物が実質的に酸を含まないことが好ましい。
実質的に酸を含まないとは、アクリル系樹脂（Ａ）の共重合成分として酸性基を有するモノマーを使用せず、粘着剤組成物全体の酸価が好ましくは５ｍｇＫＯＨ／ｇ以下、特に好ましくは１ｍｇＫＯＨ／ｇ以下、更に好ましくは０．１ｍｇＫＯＨ／ｇであることを意味する。
【００５１】
また、マイグレーションを引き起こしやすい金属を使用した透明電極、特にＣｕメッシュやＡｇに対しては、水分と接触しないことが好ましいため、粘着剤には水蒸気透過率が低いことが望まれる。
かかる水蒸気透過率（粘着組成物全体）としては、２５０ｇ／ｍ2・ｄａｙ（５０μｍ）以下であることが好ましく、更に好ましくは２００ｇ／ｍ2・ｄａｙ（５０μｍ）以下である。
【００５２】
本発明の粘着剤組成物が架橋されてなる粘着剤のゲル分率は、通常、２０〜９８％、好ましくは３０〜９５％、特に好ましくは５０〜９０％である。ゲル分率が低すぎると凝集力が低下する傾向があり、高すぎると粘着力が低下する傾向がある。
【００５３】
なお、粘着剤のゲル分率を上記範囲に調整するにあたっては、例えば、架橋剤の量を調整すること、組成物中の水酸基の組成比を調整すること等により達成される。また、かかる架橋剤と官能基量との割合は、それぞれの相互作用によりゲル分率が変化するので、それぞれバランスをとることが望まれる。
【００５４】
上記ゲル分率は、架橋度の目安となるもので、例えば、以下の方法にて算出される。すなわち、基材となる高分子シート（例えば、ポリエチレンテレフタレートフィルム等）に粘着剤層が形成されてなる粘着シート（セパレーターを設けていないもの）を２００メッシュのＳＵＳ製金網で包み、トルエン中に２３℃×２４時間浸漬し、金網中に残存した不溶解の粘着剤成分の重量百分率をゲル分率とする。ただし、基材の重量は差し引いておく。
【００５５】
本発明の粘着剤組成物が架橋されてなる粘着剤のヘイズは１．０％以下であることが好ましく、特に好ましくは０．５％以下である。かかるヘイズ値が高すぎると、ディスプレイ用として使用したときに、画像が不鮮明になる傾向がある。なお、ヘイズ値の下限は通常０．００％である
【００５６】
本発明の粘着剤組成物が架橋されてなる粘着剤の全光線透過率は８０．０％以上であることが好ましく、特に好ましくは９０．０％以上である。かかる全光線透過率が低すぎると、ディスプレイ用として使用したときに、画像が不鮮明になる傾向がある。なお、ヘイズ値の上限は通常９９．９０％である。
【００５７】
ここで、上記の全線透過率およびヘイズ値はＪＩＳ  Ｋ７３６１−１に準拠したヘイズメーターを使用して測定した値である。
【００５８】
つぎに、上記の本発明の粘着剤組成物を用いて粘着剤層を形成することにより粘着シートを作製することができる。すなわち、上記粘着シートは、例えば、つぎのようにして作製することができる。
【００５９】
まず、所定の厚みとなるように支持基材の片面もしくは両面に上記粘着剤組成物を塗工し、加熱乾燥することにより粘着剤層を形成する。ついで、必要に応じて上記粘着剤層面に剥離シートを貼り合わせることにより粘着シートを作製することができる。また、得られた粘着シートには、必要に応じて、エージング処理を行なった後、使用時には、上記剥離シートを粘着剤層から剥離して使用に供される。このようにして、支持基材の片面もしくは両面に粘着剤層が形成され、さらにこの粘着剤層面に必要に応じて剥離シートが設けられた粘着シートが得られる。
【００６０】
なお、本発明において、「シート」とは、特に「フィルム」や「テープ」と区別するものではなく、これらをも含めた意味として記載するものである。
【００６１】
上記支持基材としては、例えば、アルミニウム、銅、鉄等の金属箔；ポリエチレンナフタート、ポリエチレンテレフタレート、ポリブチレンテレフタレート、ポリエチレンテレフタレート／イソフタレート共重合体等のポリエステル系樹脂；ポリエチレン、ポリプロピレン、ポリメチルペンテン等のポリオレフィン系樹脂；ポリフッ化ビニル、ポリフッ化ビニリデン、ポリフッ化エチレン等のポリフッ化エチレン樹脂；ナイロン６、ナイロン６，６等のポリアミド；ポリ塩化ビニル、ポリ塩化ビニル／酢酸ビニル共重合体、エチレン−酢酸ビニル共重合体、エチレン−ビニルアルコール共重合体、ポリビニルアルコール、ビニロン等のビニル重合体；三酢酸セルロース、セロファン等のセルロース系樹脂；ポリメタクリル酸メチル、ポリメタクリル酸エチル、ポリアクリル酸エチル、ポリアクリル酸ブチル等のアクリル系樹脂；ポリスチレン、ポリカーボネート、ポリアリレート、ポリイミド等の合成樹脂フィルムまたはシート、上質紙、グラシン紙等の紙、硝子繊維、天然繊維、合成繊維等から選択される単層体または複層体があげられる。かかる支持基材の厚みとしては、通常１〜５００μｍであり、好ましくは５〜３００μｍである。
【００６２】
さらに、上記剥離シートとしては、例えば、上記支持基材で例示した各種合成樹脂シート、紙、布、不織布等に離型処理したものを使用することができる。
また、剥離シートに上記粘着剤組成物を塗工し、加熱乾燥することにより粘着剤層を形成し、粘着剤層に剥離シートを貼り合わせることにより、基材レスで粘着シートを作製することもできる。
【００６３】
上記粘着剤組成物の塗工に際しては、この粘着剤組成物を溶剤に希釈して塗布することが好ましく、希釈濃度としては、好ましくは５〜８０重量％、特に好ましく１０〜７０重量％である。また、上記溶剤としては、粘着剤組成物を溶解させるものであればよく、例えば、酢酸メチル、酢酸エチル、アセト酢酸メチル、アセト酢酸エチル等のエステル系溶剤、アセトン、メチルエチルケトン、メチルイソブチルケトン等のケトン系溶剤、トルエン、キシレン等の芳香族系溶剤、メタノール、エタノール、プロピルアルコール等のアルコール系溶剤を用いることができる。これらの中でも、溶解性、乾燥性、価格等の点から酢酸エチル、メチルエチルケトン、トルエンが好適に用いられる。
【００６４】
また、上記粘着剤組成物の塗工方法としては、一般的な塗工方法であれば特に限定されることなく、例えば、ロールコーティング、ダイコーティング、グラビアコーティング、コンマコーティング、スクリーン印刷等の方法があげられる。
【００６５】
そして、上記加熱乾燥条件としては、粘着剤組成物を乾燥させることが可能であればよく、例えば、通常５０〜１５０℃、好ましくは６０〜１３０℃で、通常１〜１０分間程度、好ましくは１．５〜５分間程度の条件があげられる。
【００６６】
上記エージング処理は、粘着物性のバランスをとるために行なうものであり、エージングの条件としては、温度は、通常室温（２５℃±５℃）〜７０℃、時間は通常１日〜３０日であり、具体的には、例えば２３℃で１日〜２０日間、４０℃で１日〜７日間等の条件で行なえばよい。
【００６７】
さらに、得られる粘着シートにおける粘着剤層の厚みは、通常１〜２５０μｍが好ましく、より好ましくは５〜２００μｍ、特に好ましくは１０〜１５０μｍである。この粘着剤層の厚みが薄すぎると粘着物性が安定しにくい傾向があり、厚すぎると乾燥が困難となり、発泡がおこりやすくなる傾向がある。
【００６８】
このようにして得られる粘着シートの厚みは、用途に応じ適宜設定されるが、例えば、５〜３００μｍの範囲に設定することが好ましい。
【００６９】
本発明における粘着シートの利用に際し、被着体の種類として、例えば、各種金属面を有する物品；ポリエチレンナフタレート、ポリエチレンテレフタレート、ポリブチレンテレフタレート、ポリエチレンテレフタレート／イソフタレート共重合体等のポリエステル系樹脂；ポリエチレン、ポリプロピレン、ポリメチルペンテン等のポリオレフィン系樹脂；ポリフッ化ビニル、ポリフッ化ビニリデン、ポリフッ化エチレン等のポリフッ化エチレン樹脂；ナイロン６、ナイロン６，６等のポリアミド；ポリ塩化ビニル、ポリ塩化ビニル／酢酸ビニル共重合体、エチレン−酢酸ビニル共重合体、エチレン−ビニルアルコール共重合体、ポリビニルアルコール、ビニロン等のビニル重合体；三酢酸セルロース、セロファン等のセルロース系樹脂；ポリメタクリル酸メチル、ポリメタクリル酸エチル、ポリアクリル酸エチル、ポリアクリル酸ブチル等のアクリル系樹脂；ポリスチレン、ポリカーボネート、ポリアリレート、ポリイミド等の合成樹脂フィルム、シートまたは板があげられる。
【００７０】
上記金属面を有する物品としては、金属面を有しており、この金属面に、直接、上記粘着シートが、少なくとも部分的にまたは全面的に貼り合わされる。このような金属面を有する物品において、上記粘着シートが貼り合わされる被着体（「金属面含有被着体」と称する場合がある）としては、少なくとも部分的に金属面を有していれば特に制限されない。このような金属面含有被着体において、金属面が形成されている部位は、上記粘着シートを直接貼付することが可能な部位であれば特に制限されず、外側の面であってもよく、また、内側の面等であってもよい。なお、１つの金属面含有被着体に金属面が複数形成されている場合、これらの複数の金属面は同一の金属材料により形成された面であってもよく、異なる金属材料により形成された面であってもよい。
【００７１】
上記金属面含有被着体における金属面は、金属材料により形成された金属面含有被着体の表面であってもよく、また各種材料により形成された基材（または構造体）の表面に形成された金属層表面（特に、金属薄膜層表面）であってもよい。上記金属面は、いずれにせよ、金属材料による表面であればよい。
【００７２】
上記金属薄膜層等の金属層は、各種材料により構成された基材（または構造体）の表面の所定の部位に形成することができる。このような金属層において、金属薄膜層の厚みとしては、金属面含有被着体の種類に応じて適宜選択することができ、例えば、０．１μｍ以上であってもよい。なお、金属薄膜層の厚みの上限としては、一般的に薄膜層とみなされる厚みであれば特に制限されない。
【００７３】
上記金属面を形成するための金属材料としては、例えば、アルミニウム、銀、金、銅、鉄、チタン、白金、ニッケル等の金属単体による金属材料；金合金（例えば、金−銅合金等）、銅合金〔例えば、銅−亜鉛合金（真鍮）、銅−アルミニウム合金等〕、アルミニウム合金（例えば、アルミニウム−モリブデン合金、アルミニウム−タンタル合金、アルミニウム−コバルト合金、アルミニウム−クロム合金、アルミニウム−チタン合金、アルミニウム−白金合金等）、ニッケル合金（例えば、ニッケル−クロム合金、銅−ニッケル合金、亜鉛−ニッケル合金等）、スズ合金、ステンレス等の各種合金による金属材料等があげられる。これら金属材料は、単独でまたは２種以上組み合わせて使用することができる。
【００７４】
なお、金属材料は、金属元素のみを含有する金属材料であってもよく、金属元素とともに非金属元素を含有する金属材料〔例えば、金属の酸化物、水酸化物、ハロゲン化物（塩化物等）、オキソ酸塩（硝酸塩、硫酸塩、リン酸塩、炭酸塩等）等の金属系化合物〕であってもよく、例えば、ＩＴＯ（酸化インジウムスズ）、ＺｎＯ、（酸化亜鉛）、ＳｎＯ（酸化錫）、ＣＴＯ（酸化カドミウムスズ）等が挙げられる。
【００７５】
具体的には、上記金属面含有被着体としては、例えば、透明導電膜が設けられた透明導電膜積層体を有する光学的製品またはこの光学的製品を構成するための部材等があげられる。上記透明導電膜層を有する光学的製品としては、例えば、電子ディスプレイ（タッチパネル等）があげられる。金属薄膜層により形成された電磁波シールド層を有する光学的製品またはこの光学的製品を構成するための部材等があげられる。上記電磁波シールド層を有する光学的製品としては、例えば、電子ディスプレイ（プラズマディスプレイ等）等の光学機器や、デジタル万能ディスク等の光学的に記録可能なディスク（光学的記録ディスク）等があげられる。
【００７６】
かくして、本発明の粘着剤並びに粘着シートは、コンピュータ、携帯電話、薄型テレビ等各種電子部材、精密電子部材に貼り合せて用いられる貼り合わせ用や情報ラベル、電子部材の固定用粘着剤、有機ＥＬ素子の封止用粘着剤等として有用である。
【００７７】
また、本発明の粘着剤組成物は、とりわけ有機溶剤含有タイプの粘着剤組成物として使用し、架橋剤存在下、熱により硬化させて粘着剤とすることで、中程度〜高程度の粘着力（約３Ｎ／２５ｍｍ以上）を示し、中〜長期間（数ヶ月〜数年間）にわたり被着体と貼り合せることができる粘着剤として好適に用いられる。
【実施例】
【００７８】
以下、実施例を挙げて本発明を更に具体的に説明するが、本発明はその要旨を超えない限り以下の実施例に限定されるものではない。
尚、例中「部」、「％」とあるのは、重量基準を意味する。
【００７９】
＜アクリル系樹脂（Ａ）の製造例＞
＜アクリル系樹脂（Ａ−１）の製造＞
還流冷却器、撹拌器、窒素ガスの吹き込み口及び温度計を備えた４ツ口丸底フラスコに、イソステアリルアクリレート（ａ１）８１．６部、イソトリデシルメタクリレート（ａ１）１５部、４−ヒドロキシブチルアクリレート（ａ２）３部、ジメチルアミノプロピルアクリルアミド（ａ２）０．４部及びアセトン３０部、重合開始剤としてアゾビスイソブチロニトリル（ＡＩＢＮ）０．０３部を仕込み、適宜ＡＩＢＮを追加しながら還流温度で８時間反応後、トルエンにて希釈してアクリル系樹脂（Ａ−１）溶液（重量平均分子量１２３，０００、分散度２．１０、固形分濃度５３．０％、粘度２，０００ｍＰａ・ｓ（２５℃））を得た。
【００８０】
＜アクリル系樹脂（Ａ−２）の製造＞
還流冷却器、撹拌器、窒素ガスの吹き込み口及び温度計を備えた４ツ口丸底フラスコに、イソステアリルアクリレート（ａ１）９８部、２−ヒドロキシエチルアクリレート（ａ２）２部、及びアセトン３０部、重合開始剤としてアゾビスイソブチロニトリル（ＡＩＢＮ）０．０４部を仕込み、適宜ＡＩＢＮを追加しながら還流温度で８時間反応後、トルエンにて希釈してアクリル系樹脂（Ａ−２）溶液（重量平均分子量３０，０００、分散度２．５０、ガラス転移温度−２６℃、固形分濃度４９．５％、粘度２，５００ｍＰａ・ｓ（２５℃））を得た。
【００８１】
＜アクリル系樹脂（Ａ−３）の製造＞
還流冷却器、撹拌器、窒素ガスの吹き込み口及び温度計を備えた４ツ口丸底フラスコに、イソステアリルアクリレート（ａ１）７１．４部、イソトリデシルメタクリレート（ａ１）２５部、４−ヒドロキシブチルアクリレート（ａ２）１．８部、ジメチルアミノプロピルアクリルアミド（ａ２）０．３部、アクリロイルモルフォリン（ａ３）１．５部及びアセトン３０部、重合開始剤としてアゾビスイソブチロニトリル（ＡＩＢＮ）０．０３部を仕込み、適宜ＡＩＢＮを追加しながら還流温度で８時間反応後、トルエンにて希釈してアクリル系樹脂（Ａ−３）溶液（重量平均分子量２１９，０００、分散度２．４４、固形分濃度５２．８％、粘度４，４００ｍＰａ・ｓ（２５℃））を得た。
【００８２】
＜アクリル系樹脂（Ａ−４）の製造＞
還流冷却器、撹拌器、窒素ガスの吹き込み口及び温度計を備えた４ツ口丸底フラスコに、イソステアリルアクリレート（ａ１）１５部、ラウリルメタクリレート（ａ１）８２．９部、４−ヒドロキシブチルアクリレート（ａ２）１．８部、ジメチルアミノプロピルアクリルアミド（ａ２）０．３部、及びアセトン３３部、酢酸エチル１３部、重合開始剤としてアゾビスイソブチロニトリル（ＡＩＢＮ）０．０３部を仕込み、適宜ＡＩＢＮを追加しながら還流温度で８時間反応後、トルエンにて希釈してアクリル系樹脂（Ａ−４）溶液（ガラス転移温度−５８．２℃、固形分濃度５０．３％、粘度６，７００ｍＰａ・ｓ（２５℃））を得た。
【００８３】
＜アクリル系樹脂（Ａ'−１）の製造＞
還流冷却器、撹拌器、窒素ガスの吹き込み口及び温度計を備えた４ツ口丸底フラスコに２−エチルヘキシルアクリレート９８部、２−ヒドロキシエチルアクリレート（ａ２）２部、及び酢酸エチル４５部、重合開始剤としてアゾビスイソブチロニトリル（ＡＩＢＮ）０．０３部を仕込み、適宜ＡＩＢＮを追加しながら還流温度で８時間反応後、酢酸エチルにて希釈してアクリル系樹脂（Ａ'−１）溶液（ガラス転移温度−６９．１℃、固形分濃度５６．０％、粘度２，５００ｍＰａ・ｓ（２５℃））を得た。
【００８４】
＜アクリル系樹脂（Ａ'−２）の製造＞
還流冷却器、撹拌器、窒素ガスの吹き込み口及び温度計を備えた４ツ口丸底フラスコにイソステアリルアクリレート（ａ１）１８部、ラウリルメタクリレート（ａ１）３５部、２−エチルヘキシルアクリレート３２部、２−ヒドロキシエチルアクリレート（ａ２）１５部、酢酸エチル１１部、アセトン２０部及びメチルエチルケトン９部、重合開始剤としてアゾビスイソブチロニトリル（ＡＩＢＮ）０．０６部を仕込み、適宜ＡＩＢＮを追加しながら還流温度で８時間反応後、酢酸エチルにて希釈してアクリル系樹脂（Ａ'−２）溶液（重量平均分子量７９１，０００、分散度４．８６、ガラス転移温度−５３．０℃、固形分濃度５２．４％、粘度１２０００ｍＰａ・ｓ（２５℃））を得た。
【００８５】
＜架橋剤＞
架橋剤（Ｂ）として以下のものを用意した。
・（Ｂ−１）
イソホロンジイソシアネートのイソシアヌレート体（デグサ社製；商品名「ベスタネートＴ１８９０／１００」）
・（Ｂ'−１）
イソホロンジイソシアネートのトリメチロールプロパンアダクト体（三井化学社製；商品名「タケネートＤ１４０」）
・（Ｂ'−２）
ヘキサメチレンジイソシアネートのイソシアヌレート体（日本ポリウレタン工業社製；商品名「コロネートＨＸ」）
・（Ｂ'−３）
水添キシリレンジイソシアネートのトリメチロールプロパンアダクト体（三井化学社製；商品名「タケネートＤ１２０」）
・（Ｂ'−４）
ヘキサメチレンジイソシアネートのトリメチロールプロパンアダクト体（三井化学社製；商品名「タケネートＤ１６０」）
・（Ｂ'−５）
トリレンジイソシアネートのトリメチロールプロパンアダクト体（日本ポリウレタン工業社製；商品名「コロネートＬ５５Ｅ」）
【００８６】
＜実施例１〜３、比較例１〜９＞
上記アクリル系樹脂（Ａ）および架橋剤（Ｂ）を下記の表１に示す割合で配合し、トルエンを用いて固形分濃度を３０％に調整することにより粘着剤組成物を調製した。
【００８７】
上記実施例および比較例で得られた粘着剤組成物を用いて、以下の評価を行った。これらの結果を下記の表１に併せて示した。
【００８８】
上記粘着剤組成物溶液を軽剥離ＰＥＴフィルム（三井化学東セロ社製：ルミラーＳＰ０１−３８ＢＵ）に乾燥後の厚みが５０μｍとなるように塗布し、１００℃で３分間乾燥した後、重剥離ＰＥＴ（三井化学東セロ社製：ルミラーＳＰ０３−３８ＢＵ）を貼り合わせ４０℃で３〜７日間エージングを行い、基材レス両面粘着シートを得た。
【００８９】
〔水蒸気バリア性〕
上記基材レス両面粘着シートの軽剥離ＰＥＴを剥がし、ＳＵＳメッシュ（４００メッシュ）に貼合し、透湿度測定用サンプルとした。
透湿度測定に関しては、ＪＩＳ  Ｚ  ０２０８に準じたカップ法で行い、メッシュに貼り合わせた粘着剤層が外気側になるように設置して４０℃、９０％ＲＨ雰囲気下で評価した。評価基準は下記の通りである。
（評価）
○・・・２５０ｇ／ｍ2・ｄａｙ以下
×・・・２５０ｇ／ｍ2・ｄａｙより大きい
【００９０】
〔透明性〕
［全光線透過率］及び［ヘイズ］
上記基材レス両面粘着シートの粘着剤層から一方の面の離型シートを剥がし、粘着剤層側を無アルカリガラス板（コーニング社製、イーグルＸＧ）に貼合した後、オートクレーブ処理（５０℃、０．５ＭＰａ、２０分）を行ない、もう一方の離型シートを剥がし粘着剤層付き無アルカリガラス板を得た。
上記粘着剤層付き無アルカリガラス板の拡散透過率及び全光線透過率を、ＨＡＺＥ  ＭＡＴＥＲ  ＮＤＨ２０００（日本電色工業社製）を用いて測定した。なお、本機はＪＩＳＫ７３６１−１に準拠している。
得られた拡散透過率と全光線透過率の値を下記式に代入して、ヘイズを算出し、下記の基準にて評価した。
・ヘイズ（％）＝（拡散透過率／全光線透過率）×１００
（評価）
○・・・１．０％以下
×・・・１．０％より大きい
【００９１】
〔粘着力〕
上記粘着剤組成物溶液を重剥離ＰＥＴフィルム（三井化学東セロ社製：ルミラーＳＰ０３−３８ＢＵ）に乾燥後の厚みが５０μｍとなるように塗布し、１００℃で３分間乾燥した後、軽剥離ＰＥＴフィルム（三井化学東セロ社製：ルミラーＳＰ０１−３８ＢＵ）に貼合し、４０℃で３日間エージングすることで、基材レス両面粘着粘着シートを得た。
得られた基材レス両面粘着シートの粘着剤層から一方の面の軽離型シートを剥がし、厚み１２５μｍの易接着ＰＥＴ（ポリエチレンテレフタレート）フィルムに押圧し、粘着剤層付きＰＥＴフィルムとし、この粘着シートを２５ｍｍ×１００ｍｍに切断した後、重剥離ＰＥＴフィルムを剥がし、これを被着体として無アルカリガラス（コーニング社製「イーグルＸＧ」）に、２３℃、相対湿度５０％の雰囲気下で２ｋｇゴムローラーを用いて２往復させることにより圧着し、試験片を作製した。この試験片を、同雰囲気下で、３０分放置した後、剥離速度０．３ｍ／分により、１８０度剥離試験を行い、粘着力を測定した（Ｎ／２５ｍｍ）。評価基準は下記の通りである。
（評価）
○・・・５Ｎ／２５ｍｍ以上
×・・・５Ｎ／２５ｍｍ未満
【００９２】
〔ゲル分率〕
上記粘着剤組成物溶液を重剥離ＰＥＴフィルム（三井化学東セロ社製：ルミラーＳＰ０３−３８ＢＵ）に乾燥後の厚みが５０μｍとなるように塗布し、１００℃で３分間乾燥した後、軽剥離ＰＥＴフィルム（三井化学東セロ社製：ルミラーＳＰ０１−３８ＢＵ）に貼合し、４０℃で３日間エージングすることで、粘着シートを得た。
得られた粘着シートを４０×４０ｍｍに裁断した後、軽剥離ＰＥＴフィルムを剥がし、粘着剤層側を５０×１００ｍｍのＳＵＳメッシュシート（２００メッシュ）に貼合してから、重剥離ＰＥＴフィルムを剥がしＳＵＳメッシュシートの長手方向に対して中央部より折り返してサンプルを包み込んだ後、トルエン２５０ｇの入った密封容器にて浸漬した際の、トルエン浸漬前後の粘着剤層の重量変化にてゲル分率（％）の測定を行なった。
【００９３】
【表１】
0006565487.tif 000002
【００９４】
上記評価結果より、アルキル基の炭素数が１２以上の（メタ）アクリル酸アルキルエステル系モノマー（ａ１）を６０重量％以上含有する重合成分を重合してなるアクリル系樹脂（Ａ）、および脂環骨格を有するイソシアヌレート体である架橋剤（Ｂ）を含有してなる粘着剤組成物より得られる実施例１〜３の粘着剤では、粘着力に優れるうえ、ガスバリア性、とりわけ水蒸気バリア性と、粘着剤層の透明性にバランスよく優れた粘着剤であることがわかる。
一方、本発明の特定構造と異なる架橋剤を用いた比較例１〜６の粘着剤組成物から得られる粘着剤は透明性に劣るものであり、また、長鎖のモノマー成分の含有割合の低いアクリル系樹脂や長鎖のモノマー成分を含有しないアクリル系樹脂を用いた比較例７〜９の粘着剤組成物から得られる粘着剤は水蒸気バリア性に劣るものであることがわかる。
【産業上の利用可能性】
【００９５】
本発明の粘着組成物、およびそれを用いてなる粘着剤並びに粘着シートは、コンピュータ、携帯電話、薄型テレビ等各種電子部材、精密電子部材に貼り合せて用いられる貼り合わせ用や情報ラベル、電子部材の固定用粘着剤、有機ＥＬ素子の封止用粘着剤等として有用である。